건조 후 수득 된 분말 은 고순 도 알루미나 또는 지르 코니아 의 세라믹 재질 이 소성 용기 에 담 아 온도 600 ~ 900 ℃ 에서 1 시간 동안 열처리 를 통해 ( S 9 ) , 산화 시켜 산화 인듐 분말 을 제조 한다 ( S 10 ) . 이때 , 산화 온도 가 900 ℃ 이상 의 될 경우 , 산화 된 분말 의 휘발 이 되 어 수율 이 낮 아 지 고 , 과 산화 되 어 결정 성 이 매우 높 은 분말 과 응집력 이 강한 분말 을 제조 하 게 되 어 초음파 화학 적 반응 에 의한 고 분산 된 균일 한 분말 의 재 응집 을 초래 하 게 되 기 때문 에 양호 하 지 못하 다 . 수득 된 분말 은 도 4 와 같이 고배 율 전자 주사 현미경 으로 관찰 된 1 차 입자 크기 가 30 ~ 50 ㎚ 로 균일 분산 된 형태 를 가지 며 , 도 2 와 같이 레이저 회절 식 입 도 분포 에 의한 측 정상 부피 기준 50 % 에 해당 되 는 입경 은 0 . 13 ~ 0 . 15 ㎛ 이내 이 고 , 부피 기준 90 % 에 해당 되 는 입경 은 0 . 3 ~ 0 . 8 ㎛ 이내 이 며 , 비표 면적 은 5 ~ 12 ㎡/ g 범위 로 측정 되 었 다 .